(57)【要約】【課題】  酸化鉛を含まず環境親和的で，エッチング率が速い，高精細の隔壁を形成可能なプラズマディスプレイパネル隔壁用無鉛ガラス組成物を提供する。【解決手段】  ＺｎＯ２０〜７０重量％，ＢａＯ１０〜５０重量％，Ｂ２Ｏ３１０〜４０重量％，Ｐ２Ｏ５０〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ ２Ｏ及びＫ２Ｏからなる群より選択される少なくとも１種以上の酸化物０〜１０重量％と，ＣａＯ０〜１０重量％，ＭｇＯ０〜１０重量％，ＳｒＯ０〜３０重量％，ＭｏＯ３０〜２０重量％，Ａｌ２Ｏ３０〜１０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％と，ＴｉＯ２０〜１０重量％とを含む。【選択図】    図１
2006008496.tif 000002
【特許請求の範囲】
【請求項１】
ＺｎＯ２０〜７０重量％，ＢａＯ１０〜５０重量％，Ｂ２Ｏ３１０〜４０重量％，Ｐ２Ｏ５０〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ２Ｏ及びＫ２Ｏからなる群より選択される少なくとも１種以上の酸化物０〜１０重量％と；
ＣａＯ０〜１０重量％，ＭｇＯ０〜１０重量％，ＳｒＯ０〜３０重量％，ＭｏＯ３０〜２０重量％，Ａｌ２Ｏ３０〜１０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％と；
ＴｉＯ２０〜１０重量％と；
を含むことを特徴とする，プラズマディスプレイパネル隔壁用無鉛ガラス組成物。
【請求項２】
前記ＺｎＯが無鉛ガラス組成物全体の重量に対し３０〜４５重量％含まれることを特徴とする，請求項１記載のプラズマディスプレイパネル隔壁用無鉛ガラス組成物。
【請求項３】
前記ＢａＯが無鉛ガラス組成物全体の重量に対し１０〜２５重量％含まれることを特徴とする，請求項１記載のプラズマディスプレイパネル隔壁用無鉛ガラス組成物。
【請求項４】
前記Ｂ２Ｏ３が無鉛ガラス組成物全体の重量に対し２０〜３５重量％含まれることを特徴とする，請求項１記載のプラズマディスプレイパネル隔壁用無鉛ガラス組成物。
【請求項５】
前記Ｐ２Ｏ５が無鉛ガラス組成物全体の重量に対し５〜２０重量％含まれることを特徴とする，請求項１記載のプラズマディスプレイパネル隔壁用無鉛ガラス組成物。
【請求項６】
前記無鉛ガラス組成物が粉末状であることを特徴とする，請求項１記載のプラズマディスプレイパネル隔壁用無鉛ガラス組成物。
【請求項７】
前記無鉛ガラス組成物が５１×１０−７〜９１×１０−７／℃の熱膨張係数を有することを特徴とする，請求項１記載のプラズマディスプレイパネル隔壁用無鉛ガラス組成物。
【請求項８】
前記無鉛ガラス組成物が６〜１２の誘電定数値を有することを特徴とする，請求項１記載のプラズマディスプレイパネル隔壁用無鉛ガラス組成物。
【請求項９】
前記無鉛ガラス組成物が，溶融，乾式冷却，乾式粉砕及び解砕する方法で製造されることを特徴とする，請求項１記載のプラズマディスプレイパネル隔壁用無鉛ガラス組成物。
【請求項１０】
前記無鉛ガラス組成物は，
ａ）ＺｎＯ２０〜７０重量％，ＢａＯ１０〜５０重量％及びＢ２Ｏ３１０〜４０重量％を含み，
ｂ）ｉ）Ｐ２Ｏ５０〜２０重量％，ＳｉＯ２０〜２０重量％，Ｂｉ２Ｏ３０〜２０重量％及びＶ２Ｏ５０〜３０重量％からなる群より選択される少なくとも１種以上の第１酸化物，
ｉｉ）Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％及びＭｏＯ３０〜２０重量％からなる群より選択される少なくとも１種以上の第２酸化物，及び
ｉｉｉ）Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％からなる群より選択される少なくとも１種以上の第３酸化物からなる群より選択される少なくとも１種以上の酸化物をさらに含むことを特徴とする，請求項１記載のプラズマディスプレイパネル隔壁用無鉛ガラス組成物。
【請求項１１】
前記無鉛ガラス組成物は，
ａ）ＺｎＯ２０〜７０重量％，ＢａＯ１０〜５０重量％，Ｂ２Ｏ３１０〜４０重量％及びＰ２Ｏ５５〜２０重量％を含み，
ｂ）ｉ）ＳｉＯ２０〜２０重量％，Ｂｉ２Ｏ３０〜２０重量％及びＶ２Ｏ５０〜３０重量％からなる群より選択される少なくとも１種以上の第１酸化物，
ｉｉ）Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％及びＭｏＯ３０〜２０重量％からなる群より選択される少なくとも１種以上の第２酸化物，及び
ｉｉｉ）Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％からなる群より選択される少なくとも１種以上の第３酸化物からなる群より選択される少なくとも１種以上の酸化物をさらに含むことを特徴とする，請求項１０記載のプラズマディスプレイパネル隔壁用無鉛ガラス組成物。
【請求項１２】
前記ＺｎＯが無鉛ガラス組成物全体の重量に対し３０〜４５重量％含まれることを特徴とする，請求項１１記載のプラズマディスプレイパネル隔壁用無鉛ガラス組成物。
【請求項１３】
前記ＢａＯが無鉛ガラス組成物全体の重量に対し１０〜２５重量％含まれることを特徴とする，請求項１１記載のプラズマディスプレイパネル隔壁用無鉛ガラス組成物。
【請求項１４】
前記Ｂ２Ｏ３が無鉛ガラス組成物全体の重量に対し２０〜３５重量％含まれることを特徴とする，請求項１１記載のプラズマディスプレイパネル隔壁用無鉛ガラス組成物。
【請求項１５】
ＺｎＯ，ＢａＯ及びＢ２Ｏ３を含み，
Ｐ２Ｏ５，ＳｉＯ２，Ｂｉ２Ｏ３，Ｖ２Ｏ５，Ｎａ２Ｏ，Ｌｉ２Ｏ，Ｋ２Ｏ，ＣａＯ，ＭｇＯ，ＳｒＯ，ＭｏＯ３，Ａｌ２Ｏ３，Ｓｂ２Ｏ３，ＣｕＯ，Ｃｒ２Ｏ３，Ａｓ２Ｏ３，ＣｏＯ，ＮｉＯ及びＴｉＯ２からなる群より選択される１種以上の酸化物をさらに含むことを特徴とする，プラズマディスプレイパネル隔壁用無鉛ガラス組成物。
【請求項１６】
前記無鉛ガラス組成物が，全体重量に対しＺｎＯ２０〜７０重量％，ＢａＯ１０〜５０重量％，Ｂ２Ｏ３１０〜４０重量％，Ｐ２Ｏ５０〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ２Ｏ及びＫ２Ｏからなる群より選択される少なくとも１種以上の酸化物０〜１０重量％と，ＣａＯ０〜１０重量％，ＭｇＯ０〜１０重量％，ＳｒＯ０〜３０重量％，ＭｏＯ３０〜２０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％と，Ａｌ２Ｏ３０〜１０重量％と，ＴｉＯ２０〜１０重量％とを含むことを特徴とする，請求項１５記載のプラズマディスプレイパネル隔壁用無鉛ガラス組成物。
【請求項１７】
前記ＺｎＯが無鉛ガラス組成物全体の重量に対し３０〜４５重量％含まれることを特徴とする，請求項１６記載のプラズマディスプレイパネル隔壁用無鉛ガラス組成物。
【請求項１８】
前記ＢａＯが無鉛ガラス組成物全体の重量に対し１０〜２５重量％含まれることを特徴とする，請求項１６記載のプラズマディスプレイパネル隔壁用無鉛ガラス組成物。
【請求項１９】
前記Ｂ２Ｏ３が無鉛ガラス組成物全体の重量に対し２０〜３５重量％含まれることを特徴とする，請求項１６記載のプラズマディスプレイパネル隔壁用無鉛ガラス組成物。
【請求項２０】
前記無鉛ガラス組成物は，
ＺｎＯ，ＢａＯ，Ｂ２Ｏ３及びＰ２Ｏ５を含み，
ＳｉＯ２，Ｂｉ２Ｏ３，Ｖ２Ｏ５，Ｎａ２Ｏ，Ｌｉ２Ｏ，Ｋ２Ｏ，ＣａＯ，ＭｇＯ，ＳｒＯ，ＭｏＯ３，Ｓｂ２Ｏ３，ＣｕＯ，Ｃｒ２Ｏ３，Ａｓ２Ｏ３，ＣｏＯ，ＮｉＯ，Ａｌ２Ｏ３及びＴｉＯ２からなる群より選択される１種以上の酸化物をさらに含むことを特徴とする，請求項１５記載のプラズマディスプレイパネル隔壁用無鉛ガラス組成物。
【請求項２１】
前記無鉛ガラス組成物は，全体重量に対しＺｎＯ３０〜４５重量％，ＢａＯ１０〜２５重量％，Ｂ２Ｏ３２０〜３５重量％，Ｐ２Ｏ５５〜２０重量％，ＳｉＯ２０〜２０重量％，Ｂｉ２Ｏ３０〜２０重量％，Ｖ２Ｏ３０〜３０重量％，Ｎａ２Ｏ，ＬｉＯ及びＫ２Ｏからなる群より選択される１種以上の酸化物０〜１０重量％，ＣａＯ０〜１０重量％，ＭｇＯ０〜１０重量％，ＳｒＯ０〜３０重量％，ＭｏＯ３０〜２０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％を含むことを特徴とする，請求項２０記載のプラズマディスプレイパネル隔壁用無鉛ガラス組成物。
【請求項２２】
ＺｎＯ３０〜４５重量％，ＢａＯ１０〜２５重量％，Ｂ２Ｏ３２０〜３５重量％及びＰ２Ｏ５５〜２０重量％，Ｎａ２Ｏ０〜２重量％，Ｌｉ２Ｏ０〜２重量％及びＴｉＯ２０〜２重量％を含むことを特徴とする，プラズマディスプレイパネル隔壁用無鉛ガラス組成物。
【請求項２３】
ａ）互いに対向して配置される第１基板及び第２基板と；
ｂ）第１基板に設置されたアドレス電極とこれを覆う誘電体層，及び第２基板に設置された放電維持電極とこれを覆う誘電体層及び保護膜と；
ｃ）第１基板と第２基板の間の空間に配置され，複数の放電セルを区画するように第１基板に設置された隔壁と；
ｄ）前記隔壁で区画された放電セル内に形成される赤，緑及び青の蛍光体層と；
を有し，
前記隔壁は，ＺｎＯ，ＢａＯ及びＢ２Ｏ３を含み，Ｐ２Ｏ５，ＳｉＯ２，Ｂｉ２Ｏ３，Ｖ２Ｏ５，Ｎａ２Ｏ，Ｌｉ２Ｏ，Ｋ２Ｏ，ＣａＯ，ＭｇＯ，ＳｒＯ，ＭｏＯ３，Ａｌ２Ｏ３，Ｓｂ２Ｏ３ ，ＣｕＯ，Ｃｒ２Ｏ３，Ａｓ２Ｏ３，ＣｏＯ，ＮｉＯ及びＴｉＯ２からなる群より選択される１種以上の酸化物をさらに含む無鉛ガラス隔壁であることを特徴とする，プラズマディスプレイパネル。
【請求項２４】
前記隔壁は，全体重量に対しＺｎＯ２０〜７０重量％，ＢａＯ１０〜５０重量％，Ｂ２Ｏ３１０〜４０重量％，Ｐ２Ｏ５０〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％，ＭｏＯ３０〜２０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％を含むことを特徴とする，請求項２３記載のプラズマディスプレイパネル。
【請求項２５】
前記ＺｎＯが無鉛ガラス隔壁の重量に対し３０〜４５重量％含まれることを特徴とする，請求項２４記載のプラズマディスプレイパネル。
【請求項２６】
前記ＢａＯが無鉛ガラス隔壁の重量に対し１０〜２５重量％含まれることを特徴とする，請求項２４記載のプラズマディスプレイパネル。
【請求項２７】
前記Ｂ２Ｏ３が無鉛ガラス隔壁の重量に対し２０〜３５重量％含まれることを特徴とする，請求項２４記載のプラズマディスプレイパネル
。
【請求項２８】
前記Ｐ２Ｏ５が無鉛ガラス隔壁の重量に対し５〜２０重量％含まれることを特徴とする，請求項２４記載のプラズマディスプレイパネル。
【請求項２９】
前記隔壁は，
ａ）ＺｎＯ２０〜７０重量％，ＢａＯ１０〜５０重量％及びＢ２Ｏ３１０〜４０重量％を含み，
ｂ）ｉ）Ｐ２Ｏ５０〜２０重量％，ＳｉＯ２０〜２０重量％，Ｂｉ２Ｏ３０〜２０重量％及びＶ２Ｏ５０〜３０重量％からなる群より選択される少なくとも１種以上の第１酸化物，      ｉｉ）Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％及びＭｏＯ３０〜２０重量％からなる群より選択される少なくとも１種以上の第２酸化物，
ｉｉｉ）Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％からなる群より選択される少なくとも１種以上の第３酸化物，
からなる群より選択される少なくとも１種以上の酸化物をさらに含むことを特徴とする，請求項２３記載のプラズマディスプレイパネル。
【請求項３０】
前記ＺｎＯが無鉛ガラス隔壁の重量に対し３０〜４５重量％含まれることを特徴とする，請求項２９記載のプラズマディスプレイパネル。
【請求項３１】
前記ＢａＯが無鉛ガラス隔壁の重量に対し１０〜２５重量％含まれることを特徴とする，請求項２９記載のプラズマディスプレイパネル。
【請求項３２】
前記Ｂ２Ｏ３が無鉛ガラス隔壁の重量に対し２０〜３５重量％含まれることを特徴とする，請求項２９記載のプラズマディスプレイパネル。
【請求項３３】
前記隔壁は，
ＺｎＯ，ＢａＯ，Ｂ２Ｏ３及びＰ２Ｏ５を含み，
ＳｉＯ２，Ｂｉ２Ｏ３，Ｖ２Ｏ５，Ｎａ２Ｏ，Ｌｉ２Ｏ，Ｋ２Ｏ，ＣａＯ，ＭｇＯ，ＳｒＯ，ＭｏＯ３，Ｓｂ２Ｏ３，ＣｕＯ，Ｃｒ２Ｏ３，Ａｓ２Ｏ３，ＣｏＯ，ＮｉＯ，Ａｌ２Ｏ３及びＴｉＯ２からなる群より選択される１種以上の酸化物をさらに含むことを特徴とする，請求項２３記載のプラズマディスプレイパネル。
【請求項３４】
前記隔壁を構成する無鉛ガラス組成物は，全体重量に対しＺｎＯ３０〜４５重量％，ＢａＯ１０〜２５重量％，Ｂ２Ｏ３２０〜３５重量％，Ｐ２Ｏ５５〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ２Ｏ及びＫ２Ｏからなる群より選択される少なくとも１種以上の酸化物０〜１０重量％と，ＣａＯ０〜１０重量％，ＭｇＯ０〜１０重量％，ＳｒＯ０〜３０重量％，ＭｏＯ３０〜２０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％と，Ａｌ２Ｏ３０〜１０重量％と，ＴｉＯ２０〜１０重量％とを含むことを特徴とする，請求項３３記載のプラズマディスプレイパネル。
【請求項３５】
前記隔壁は，
ａ）ＺｎＯ２０〜７０重量％，ＢａＯ１０〜５０重量％，Ｂ２Ｏ３１０〜４０重量％及びＰ２Ｏ５５〜２０重量％を含み，
ｂ）ｉ）ＳｉＯ２０〜２０重量％，Ｂｉ２Ｏ３０〜２０重量％及びＶ２Ｏ５０〜３０重量％からなる群より選択される少なくとも１種以上の第１酸化物，
ｉｉ）Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％及びＭｏＯ３０〜２０重量％からなる群より選択される少なくとも１種以上の第２酸化物，
ｉｉｉ）Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％からなる群より選択される少なくとも１種以上の第３酸化物，
からなる群より選択される少なくとも１種以上の酸化物をさらに含むことを特徴とする，請求項３３記載の無鉛ガラス隔壁であるプラズマディスプレイパネル。
【請求項３６】
前記隔壁がＺｎＯ３０〜４５重量％，ＢａＯ１０〜２５重量％，Ｂ２Ｏ３２０〜３５重量％，Ｐ２Ｏ５５〜２０重量％，Ｎａ２Ｏ０〜２重量％，Ｌｉ２Ｏ０〜２重量％及びＴｉＯ２０〜２重量％を含むことを特徴とする，請求項３４記載のプラズマディスプレイパネル。
【請求項３７】
前記隔壁が６〜１２の誘電定数値を有することを特徴とする，請求項２３記載の無鉛ガラス隔壁であるプラズマディスプレイパネル。
【請求項３８】
前記隔壁が５１×１０−７〜９１×１０−７／℃の熱膨張係数を有することを特徴とする，請求項２３記載の無鉛ガラス隔壁であるプラズマディスプレイパネル。
【請求項３９】
前記隔壁がフィラーをさらに含むことを特徴とする，請求項２３記載のプラズマディスプレイパネル。
【請求項４０】
前記フィラーの含量が，前記無鉛ガラス隔壁内に含まれる無鉛ガラス組成物１００重量部に対し７０重量部以下であることを特徴とする，請求項３９記載のプラズマディスプレイパネル。
【請求項４１】
前記フィラーの含量が，前記無鉛ガラス隔壁内に含まれる無鉛ガラス組成物１００重量部に対し１０〜５０重量部であることを特徴とする，請求項４０記載のプラズマディスプレイパネル。
【請求項４２】
前記フィラーが，酸化クロム（ＣｒＯ），酸化マンガン（ＭｎＯ２），酸化銅（ＣｕＯ），酸化マグネシウム（ＭｇＯ），酸化アルミニウム（Ａｌ２Ｏ３），酸化亜鉛（ＺｎＯ），酸化チタニウム（ＴｉＯ２），ムライト（３Ａｌ２Ｏ３・２ＳｉＯ２）または菫青石（Ｍｇ２Ａｌ４Ｓｉ５Ｏ１８）からなる群より選択される１種以上であることを特徴とする，請求項３９記載のプラズマディスプレイパネル。
【請求項４３】
前記隔壁が６〜１３の誘電定数値を有することを特徴とする，請求項３９記載のプラズマディスプレイパネル。
【発明の詳細な説明】
【技術分野】
【０００１】
本発明は，プラズマディスプレイパネル（ｐｌａｓｍａ  ｄｉｓｐｌａｙ  ｐａｎｅｌ，以下「ＰＤＰ」という）隔壁用無鉛ガラス組成物，及びこれから製造される無鉛ガラス隔壁を含むプラズマディスプレイパネルに関し，より詳しくは，エッチング効率が高いうえ，高精細の隔壁形成が可能で環境親和的なＰＤＰ隔壁用無鉛ガラス組成物，及びこれから製造される無鉛ガラス隔壁を有するプラズマディスプレイパネルに関する。
【背景技術】
【０００２】
ＰＤＰは，プラズマ現象を用いた表示装置であって，非真空状態の気体雰囲気で空間的に分けられている２つの電極間に所定以上の電位差が印加されると放電が発生する。，これを気体放電現象と呼ぶ。
【０００３】
ＰＤＰは，このような気体放電現象を画像表示に応用した平板型表示素子である。現在，一般に用いられているＰＤＰは，反射型交流駆動ＰＤＰであって，背面基板構造の場合，隔壁で区画された放電セル内に蛍光体層が形成されている。
【０００４】
この種のＰＤＰは，蛍光表示板（ＶＦＤ）や電界放出ディスプレイ（ＦＥＤ）などの他のフラットディスプレイ装置と同様に，任意の距離をおいて背面基板と前面基板（便宜上，それぞれ第１基板，第２基板という）を実質的に平行に配置してその外観を形成している。この際，上記基板は，その界面の縁部に沿って配置される接合材によって接合されることにより，真空状態の放電セルを形成する。
【０００５】
ＰＤＰの第１基板に隔壁を形成する方法としては，サンドブラスト法とウェットケミカルエッチング法（ＷＣＥ：Ｗｅｔ  Ｃｈｅｍｉｃａｌ  Ｅｔｃｈｉｎｇ，以下「エッチング法」という）が主に用いられている。ｉ）上記サンドブラスト法は，ガラス基板上に有色材料を所定の厚さに塗布，乾燥させ，その上に耐サンドブラスト性のマスクをパターン状に形成した後，サンドブラスト加工を行って隔壁以外の部分を除去し，焼成して所望の隔壁を形成する方法である。ｉｉ）上記エッチング法は，ガラス基板上に異種の有色材料を塗布し，５００℃以上の高温で焼成した後，耐酸性マスクパターンを形成し，その後酸系液体組合物によって選択的にエッチングして隔壁を形成する方法である。
【０００６】
上記隔壁の形成に用いられる隔壁材料としては，酸化鉛が重量対比５０％以上使用されたガラス粉末と有機物を混合したペーストが主に用いられている。
【発明の開示】
【発明が解決しようとする課題】
【０００７】
しかしながら上記従来の方法では，酸化鉛は，人体及び環境に有害な物質として知られており，このためガラス粉末の生産及び使用において追加環境設備が必要とされるから，工程の効率が低下し，製造コストが増加するという問題点があった。
【０００８】
また，既存の酸化鉛を含む隔壁用ガラス粉末は，エッチング効率が低いため，上下層２層以上の隔壁層を形成させた後，焼成し，エッチングすることにより，隔壁の傾斜とその形状を調節するエッチング工法を適用する場合，単一層に隔壁層を形成する工程に比べてそのコスト及び効率が低下するという欠点がある。また，エッチング率の劣る隔壁材料を使用する場合には，ケミカルエッチングの際に高濃度の酸系組合物を使用しなければならないので，環境にも有害であるという問題があった。
【０００９】
そこで，本発明は，このような問題に鑑みてなされたもので，その目的とするところは，酸化鉛を含まないので環境親和的であり，エッチング効率が高く，高精細の隔壁を形成することが可能な新規改良されたＰＤＰ隔壁用無鉛ガラス組成物および無鉛ガラス組成物から製造される無鉛ガラス隔壁を含むプラズマディスプレイパネルを提供することにある。
速い
【課題を解決するための手段】
【００１０】
上記課題を解決するために，本発明のある観点によれば，ＺｎＯ２０〜７０重量％，ＢａＯ１０〜５０重量％，Ｂ２Ｏ３１０〜４０重量％，Ｐ２Ｏ５０〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ２Ｏ及びＫ２Ｏからなる群より選択される少なくとも１種以上の酸化物０〜１０重量％と；ＣａＯ０〜１０重量％，ＭｇＯ０〜１０重量％，ＳｒＯ０〜３０重量％，ＭｏＯ３０〜２０重量％，Ａｌ２Ｏ３０〜１０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％と；ＴｉＯ２０〜１０重量％とを含むプラズマディスプレイパネル隔壁用無鉛ガラス組成物が提供される。
【００１１】
また，上記ＺｎＯが無鉛ガラス組成物全体の重量に対し３０〜４５重量％含まれてもよい。
【００１２】
また，上記ＢａＯが無鉛ガラス組成物全体の重量に対し１０〜２５重量％含まれてもよい。
【００１３】
また，上記Ｂ２Ｏ３が無鉛ガラス組成物全体の重量に対し２０〜３５重量％含まれてもよい。
【００１４】
また，上記Ｐ２Ｏ５が無鉛ガラス組成物全体の重量に対し５〜２０重量％含まれてもよい。
【００１５】
また，上記無鉛ガラス組成物が粉末状であってもよい。
【００１６】
また，上記無鉛ガラス組成物が５１×１０−７〜９１×１０−７／℃の熱膨張係数を有してもよい。
【００１７】
また，上記無鉛ガラス組成物が６〜１２の誘電定数値を有してもよい。
【００１８】
また，上記無鉛ガラス組成物が，溶融，乾式冷却，乾式粉砕及び解砕する方法で製造されてもよい。
【００１９】
また，上記無鉛ガラス組成物は，ａ）ＺｎＯ２０〜７０重量％，ＢａＯ１０〜５０重量％及びＢ２Ｏ３１０〜４０重量％を含み，ｂ）ｉ）Ｐ２Ｏ５０〜２０重量％，ＳｉＯ２０〜２０重量％，Ｂｉ２Ｏ３０〜２０重量％及びＶ２Ｏ５０〜３０重量％からなる群より選択される少なくとも１種以上の第１酸化物，ｉｉ）Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％及びＭｏＯ３０〜２０重量％からなる群より選択される少なくとも１種以上の第２酸化物，及びｉｉｉ）Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％からなる群より選択される少なくとも１種以上の第３酸化物からなる群より選択される少なくとも１種以上の酸化物をさらに含んでもよい。
【００２０】
また，上記無鉛ガラス組成物は，ａ）ＺｎＯ２０〜７０重量％，ＢａＯ１０〜５０重量％，Ｂ２Ｏ３１０〜４０重量％及びＰ２Ｏ５５〜２０重量％を含み，ｂ）ｉ）ＳｉＯ２０〜２０重量％，Ｂｉ２Ｏ３０〜２０重量％及びＶ２Ｏ５０〜３０重量％からなる群より選択される少なくとも１種以上の第１酸化物，ｉｉ）Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％及びＭｏＯ３０〜２０重量％からなる群より選択される少なくとも１種以上の第２酸化物，及びｉｉｉ）Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％からなる群より選択される少なくとも１種以上の第３酸化物からなる群より選択される少なくとも１種以上の酸化物をさらに含んでもよい。
【００２１】
また，上記ＺｎＯが無鉛ガラス組成物全体の重量に対し３０〜４５重量％含まれてもよい。
【００２２】
また，上記ＢａＯが無鉛ガラス組成物全体の重量に対し１０〜２５重量％含まれてもよい。
【００２３】
また，上記Ｂ２Ｏ３が無鉛ガラス組成物全体の重量に対し２０〜３５重量％含まれてもよい。
【００２４】
上記課題を解決するために，本発明の別の観点によれば，ＺｎＯ，ＢａＯ及びＢ２Ｏ３を含み，Ｐ２Ｏ５，ＳｉＯ２，Ｂｉ２Ｏ３，Ｖ２Ｏ５，Ｎａ２Ｏ，Ｌｉ２Ｏ，Ｋ２Ｏ，ＣａＯ，ＭｇＯ，ＳｒＯ，ＭｏＯ３，Ａｌ２Ｏ３，Ｓｂ２Ｏ３，ＣｕＯ，Ｃｒ２Ｏ３，Ａｓ２Ｏ３，ＣｏＯ，ＮｉＯ及びＴｉＯ２からなる群より選択される１種以上の酸化物をさらに含むことを特徴とする，プラズマディスプレイパネル隔壁用無鉛ガラス組成物を提供する。
【００２５】
また，上記無鉛ガラス組成物が，全体重量に対しＺｎＯ２０〜７０重量％，ＢａＯ１０〜５０重量％，Ｂ２Ｏ３１０〜４０重量％，Ｐ２Ｏ５０〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％，ＭｏＯ３０〜２０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％を含んでもよい。
【００２６】
また，上記ＺｎＯが無鉛ガラス組成物全体の重量に対し３０〜４５重量％含まれてもよい。
【００２７】
また，上記ＢａＯが無鉛ガラス組成物全体の重量に対し１０〜２５重量％含まれてもよい。
【００２８】
また，上記Ｂ２Ｏ３が無鉛ガラス組成物全体の重量に対し２０〜３５重量％含まれてもよい。
【００２９】
また，上記無鉛ガラス組成物は，ＺｎＯ，ＢａＯ，Ｂ２Ｏ３及びＰ２Ｏ５を含み，ＳｉＯ２，Ｂｉ２Ｏ３，Ｖ２Ｏ５，Ｎａ２Ｏ，Ｌｉ２Ｏ，Ｋ２Ｏ，ＣａＯ，ＭｇＯ，ＳｒＯ，ＭｏＯ３，Ｓｂ２Ｏ３，ＣｕＯ，Ｃｒ２Ｏ３，Ａｓ２Ｏ３，ＣｏＯ，ＮｉＯ，Ａｌ２Ｏ３及びＴｉＯ２からなる群より選択される１種以上の酸化物をさらに含んでもよい。
【００３０】
また，上記無鉛ガラス組成物は，全体重量に対しＺｎＯ３０〜４５重量％，ＢａＯ１０〜２５重量％，Ｂ２Ｏ３２０〜３５重量％，Ｐ２Ｏ５５〜２０重量％，ＳｉＯ２０〜２０重量％，Ｂｉ２Ｏ３０〜２０重量％，Ｖ２Ｏ３０〜３０重量％，Ｎａ２Ｏ，ＬｉＯ及びＫ２Ｏからなる群より選択される１種以上の酸化物０〜１０重量％，ＣａＯ０〜１０重量％，ＭｇＯ０〜１０重量％，ＳｒＯ０〜３０重量％，ＭｏＯ３０〜２０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％を含んでもよい。
【００３１】
上記課題を解決するために，本発明の別の観点によれば，ＺｎＯ３０〜４５重量％，ＢａＯ１０〜２５重量％，Ｂ２Ｏ３２０〜３５重量％及びＰ２Ｏ５５〜２０重量％，Ｎａ２Ｏ０〜２重量％，Ｌｉ２Ｏ０〜２重量％及びＴｉＯ２０〜２重量％を含むことを特徴とする，プラズマディスプレイパネル隔壁用無鉛ガラス組成物を提供する。
【００３２】
上記課題を解決するために，本発明の別の観点によれば，ａ）互いに対向して配置される第１基板及び第２基板と；ｂ）第１基板に設置されたアドレス電極とこれを覆う誘電体層，及び第２基板に設置された放電維持電極とこれを覆う誘電体層及び保護膜と；ｃ）第１基板と第２基板の間の空間に配置され，複数の放電セルを区画するように第１基板に設置された隔壁と；ｄ）上記隔壁で区画された放電セル内に形成される赤，緑及び青の蛍光体層と；を有し，上記隔壁は，ＺｎＯ，ＢａＯ及びＢ２Ｏ３を含み，Ｐ２Ｏ５，ＳｉＯ２，Ｂｉ２Ｏ３ ，Ｖ２Ｏ５，Ｎａ２Ｏ，Ｌｉ２Ｏ，Ｋ２Ｏ，ＣａＯ，ＭｇＯ，ＳｒＯ，ＭｏＯ３，Ａｌ２Ｏ３，Ｓｂ２Ｏ３ ，ＣｕＯ，Ｃｒ２Ｏ３，Ａｓ２Ｏ３，ＣｏＯ，ＮｉＯ及びＴｉＯ２からなる群より選択される１種以上の酸化物をさらに含む無鉛ガラス隔壁であることを特徴とする，プラズマディスプレイパネルを提供する。
【００３３】
また，上記隔壁は，全体重量に対しＺｎＯ２０〜７０重量％，ＢａＯ１０〜５０重量％，Ｂ２Ｏ３１０〜４０重量％，Ｐ２Ｏ５０〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％，ＭｏＯ３０〜２０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％を含んでもよい。
【００３４】
また，上記ＺｎＯが無鉛ガラス隔壁の重量に対し３０〜４５重量％含まれてもよい。
【００３５】
また，上記ＢａＯが無鉛ガラス隔壁の重量に対し１０〜２５重量％含まれてもよい。    
【００３６】
また，上記Ｂ２Ｏ３が無鉛ガラス隔壁の重量に対し２０〜３５重量％含まれてもよい。  
【００３７】
また，上記Ｐ２Ｏ５が無鉛ガラス隔壁の重量に対し５〜２０重量％含まれてもよい。
【００３８】
また，上記隔壁は，ａ）ＺｎＯ２０〜７０重量％，ＢａＯ１０〜５０重量％及びＢ２Ｏ３１０〜４０重量％を含み，ｂ）ｉ）Ｐ２Ｏ５０〜２０重量％，ＳｉＯ２０〜２０重量％，Ｂｉ２Ｏ３０〜２０重量％及びＶ２Ｏ５０〜３０重量％からなる群より選択される少なくとも１種以上の第１酸化物，ｉｉ）Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％及びＭｏＯ３０〜２０重量％からなる群より選択される少なくとも１種以上の第２酸化物，ｉｉｉ）Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％からなる群より選択される少なくとも１種以上の第３酸化物からなる群より選択される少なくとも１種以上の酸化物をさらに含んでもよい。
【００３９】
また，上記ＺｎＯが無鉛ガラス隔壁の重量に対し３０〜４５重量％含まれてもよい。    
【００４０】
また，上記ＢａＯが無鉛ガラス隔壁の重量に対し１０〜２５重量％含まれてもよい。
【００４１】
また，上記Ｂ２Ｏ３が無鉛ガラス隔壁の重量に対し２０〜３５重量％含まれてもよい。  
【００４２】
また，上記隔壁は，ＺｎＯ，ＢａＯ，Ｂ２Ｏ３及びＰ２Ｏ５を含み，ＳｉＯ２，Ｂｉ２Ｏ３，Ｖ２Ｏ５，Ｎａ２Ｏ，Ｌｉ２Ｏ，Ｋ２Ｏ，ＣａＯ，ＭｇＯ，ＳｒＯ，ＭｏＯ３，Ｓｂ２Ｏ３，ＣｕＯ，Ｃｒ２Ｏ３，Ａｓ２Ｏ３，ＣｏＯ，ＮｉＯ，Ａｌ２Ｏ３及びＴｉＯ２からなる群より選択される１種以上の酸化物をさらに含んでもよい。
【００４３】
また，上記無鉛ガラス組成物は，全体重量に対しＺｎＯ３０〜４５重量％，ＢａＯ１０〜２５重量％，Ｂ２Ｏ３２０〜３５重量％，Ｐ２Ｏ５５〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％，ＭｏＯ３０〜２０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％を含んでもよい。
【００４４】
また，上記隔壁は，ａ）ＺｎＯ２０〜７０重量％，ＢａＯ１０〜５０重量％，Ｂ２Ｏ３１０〜４０重量％及びＰ２Ｏ５５〜２０重量％を含み，ｂ）ｉ）ＳｉＯ２０〜２０重量％，Ｂｉ２Ｏ３０〜２０重量％及びＶ２Ｏ５０〜３０重量％からなる群より選択される少なくとも１種以上の第１酸化物，ｉｉ）Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％及びＭｏＯ３０〜２０重量％からなる群より選択される少なくとも１種以上の第２酸化物，ｉｉｉ）Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％からなる群より選択される少なくとも１種以上の第３酸化物からなる群より選択される少なくとも１種以上の酸化物をさらに含んでもよい。
【００４５】
また，上記隔壁がＺｎＯ３０〜４５重量％，ＢａＯ１０〜２５重量％，Ｂ２Ｏ３２０〜３５重量％，Ｐ２Ｏ５５〜２０重量％，Ｎａ２Ｏ０〜２重量％，Ｌｉ２Ｏ０〜２重量％及びＴｉＯ２０〜２重量％を含んでもよい。
【００４６】
また，上記隔壁が６〜１２の誘電定数値を有してもよい。
【００４７】
また，上記隔壁が５１×１０−７〜９１×１０−７／℃の熱膨張係数を有してもよい。
【００４８】
また，上記隔壁がフィラーをさらに含んでもよい。
【００４９】
また，上記フィラーの含量が，上記無鉛ガラス隔壁内に含まれる無鉛ガラス組成物１００重量部に対し７０重量部以下であってもよい。
【００５０】
また，上記フィラーの含量が，上記無鉛ガラス隔壁内に含まれる無鉛ガラス組成物１００重量部に対し１０〜５０重量部であってもよい。
【００５１】
また，上記フィラーが，酸化クロム（ＣｒＯ），酸化マンガン（ＭｎＯ２），酸化銅（ＣｕＯ），酸化マグネシウム（ＭｇＯ），酸化アルミニウム（Ａｌ２Ｏ３），酸化亜鉛（ＺｎＯ），酸化チタニウム（ＴｉＯ２），ムライト（３Ａｌ２Ｏ３・２ＳｉＯ２）または菫青石（Ｍｇ２Ａｌ４Ｓｉ５Ｏ１８）からなる群より選択される１種以上であってもよい。  
【００５２】
また，上記隔壁が６〜１３の誘電定数値を有してもよい。
複数
【発明の効果】
【００５３】
本発明によれば，環境に有害な酸化鉛を含まないので環境親和的であり，既存の鉛（Ｐｂ）系ガラス組成物より誘電率が低くてＰＤＰの消費電力を節減することができ，エッチング率に優れてウェットケミカルエッチング（ＷＣＥ：Ｗｅｔ  Ｃｈｅｍｉｃａｌ  Ｅｔｃｈｉｎｇ）法を用いて隔壁パターンを形成するので，ケミカルエッチングの際に低濃度のエッチング溶液を用いることができるまた，これから製造される無鉛ガラス隔壁を含むプラズマディスプレイパネルは，単一層でも，勾配の高い高精細の隔壁パターン形成が可能である。
【発明を実施するための最良の形態】
【００５４】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００５５】
本実施形態のＰＤＰ隔壁用無鉛ガラス組成物は，第１基板の放電セルを区画する隔壁を形成するための組成物であって，酸化鉛（ＰｂＯ）を含めず，ＺｎＯ，ＢａＯ及びＢ２Ｏ３を主成分とする無鉛ガラス組成物である。
【００５６】
上記無鉛ガラス組成物は，ＺｎＯ，ＢａＯ及びＢ２Ｏ３を含み，Ｐ２Ｏ５ ，ＳｉＯ２，Ｂｉ２Ｏ３，Ｖ２Ｏ５，Ｎａ２Ｏ，Ｌｉ２Ｏ，Ｋ２Ｏ，ＣａＯ，ＭｇＯ，ＳｒＯ，ＭｏＯ３，Ａｌ２Ｏ３，Ｓｂ２Ｏ３，ＣｕＯ，Ｃｒ２Ｏ３，Ａｓ２Ｏ３，ＣｏＯ，ＮｉＯ及びＴｉＯ２からなる群より選択される１種以上の酸化物をさらに含むことが好ましい。
【００５７】
また，上記無鉛ガラス組成物は，ＺｎＯ，ＢａＯ，Ｂ２Ｏ３及びＰ２Ｏ５を含み，ＳｉＯ２，Ｂｉ２Ｏ３，Ｖ２Ｏ５，Ｎａ２Ｏ，Ｌｉ２Ｏ，Ｋ２Ｏ，ＣａＯ，ＭｇＯ，ＳｒＯ，ＭｏＯ３，Ａｌ２Ｏ３，Ｓｂ２Ｏ３，ＣｕＯ，Ｃｒ２Ｏ３，Ａｓ２Ｏ３，ＣｏＯ，ＮｉＯ及びＴｉＯ２からなる群より選択される１種以上の酸化物をさらに含むことが好ましい。
【００５８】
上記各成分は，その含量に応じて，本実施形態のＰＤＰ隔壁用無鉛ガラス組成物のガラス転移温度（Ｔｇ），軟化温度（Ｔｓ），熱膨張係数（ＴＥＣ：ｔｈｅｒｍａｌ  ｅｘｐａｎｓｉｏｎ  ｃｏｅｆｆｉｃｉｅｎｔ），エッチング率，誘電率，ゲル化及び色相などに影響を及ぼす。次に，上記各成分が本実施形態の無鉛ガラス組成物に及ぼす影響を考察する。
【００５９】
まず，ＺｎＯは，ガラス修飾剤であって，無鉛ガラス組成物のガラス転移温度（Ｔｇ），誘電率，熱膨張係数（ＴＥＣ）のゲル化頻度を低める反面，エッチング率を向上させる機能をする。したがって，上記ＺｎＯの含量が無鉛ガラス組成物全体の重量に対し２０重量％未満の場合には，エッチング率の向上効果が微々であり，７０重量％超過の場合には，エッチング率は向上するが，誘電率が低くなって隔壁としての機能を失う虞があるので，好ましくは２０〜７０重量％，さらに好ましくは３０〜４５重量％含まれることが良い。
【００６０】
ＢａＯは，暗い有色を示すガラス修飾剤であって，無鉛ガラス組成物のガラス転移温度（Ｔｇ）を低め，エッチング率，誘電率，熱膨張係数（ＴＥＣ）及びゲル化頻度を高める機能をする。したがって，上記ＢａＯの含量が無鉛ガラス組成物全体の重量に対し１０重量％未満の場合には，エッチング率の向上効果が微々であり，５０重量％超過の場合には，熱膨張係数が増加してＰＤＰ隔壁の形態安定性を阻害するおそれがあるので，好ましくは１０〜５０重量％，さらに好ましくは１０〜２５重量％含まれることが良い。
【００６１】
Ｂ２Ｏ３は，明るい色を示すガラス形成剤であって，無鉛ガラス組成物のガラス転移温度（Ｔｇ）を高め，熱膨張係数（ＴＥＣ）を低める反面，エッチング率とゲル化頻度を高める役割をする。したがって，上記Ｂ２Ｏ３の含量が無鉛ガラス組成物全体の重量に対し１０重量％未満の場合には，エッチング率の向上効果が微々であり，４０重量％超過の場合には，Ｔｇが過度に上昇するので，好ましくは１０〜４０重量％，さらに好ましくは２０〜３５重量％含まれることが良い。
【００６２】
Ｐ２Ｏ５は，明るい色を示すガラス形成剤であって，無鉛ガラス組成物のガラス転移温度（Ｔｇ）とエッチング率をやや高める効果があり，誘電率を低め，熱膨張係数（ＴＥＣ）とゲル化頻度をやや低める機能を行う。したがって，上記Ｐ２Ｏ５の含量が無鉛ガラス組成物全体の重量に対し２０重量％を超過する場合には，誘電率が低くなるおそれがあるので，好ましくは０〜２０重量％，さらに好ましくは５〜２０重量％含まれることが良い。
【００６３】
ＳｉＯ２は，明るい色を示すガラス形成剤であって，無鉛ガラス組成物のガラス転移温度（Ｔｇ）を高め，熱膨張係数（ＴＥＣ）及びエッチング率を急激に低め，ゲル化頻度を低める役割をする。したがって，上記ＳｉＯ２の含量が無鉛ガラス組成物全体の重量に対し２０重量％を超過する場合には，Ｔｇが過度に上昇し，エッチング率が急激に低くなるおそれがあるので，０〜２０重量％含まれることが好ましい。
【００６４】
Ｂｉ２Ｏ３は，茶色を示すガラス形成剤またはガラス修飾剤であって，無鉛ガラス組成物のガラス転移温度（Ｔｇ）を低め，熱膨張係数（ＴＥＣ）及び誘電率を高める役割をする。また，エッチング率をやや上昇させる役割をし，ゲル化頻度と関連しては影響を及ぼさない。したがって，上記Ｂｉ２Ｏ３の含量が無鉛ガラス組成物全体の重量に対し２０重量％を超過する場合には，熱膨張係数が高くなってＰＤＰ隔壁の形態安定性を阻害するおそれがあるので，０〜２０重量％含まれることが好ましい。
【００６５】
Ｖ２Ｏ５は，赤色を示すガラス形成剤であって，無鉛ガラス組成物のガラス転移温度（Ｔｇ）を高め，熱膨張係数（ＴＥＣ）及びエッチング率を低め，ガラスの配位数及び表面張力を調節して色相に影響を及ぼす。但し，ゲル化頻度と関連しては影響を及ぼさない。したがって，上記Ｖ２Ｏ５の含量が無鉛ガラス組成物全体の重量に対し３０重量％を超過する場合には，Ｔｇが過度に上昇し，着色されるので，０〜３０重量％含まれることが好ましい。
【００６６】
Ｎａ２Ｏ，Ｌｉ２Ｏ及びＫ２Ｏは，いずれも黄色を示すガラス修飾剤であって，無鉛ガラス組成物のガラス転移温度（Ｔｇ）を低めることにより，焼成温度を制御することができ，誘電率を高め，熱膨張係数（ＴＥＣ）とエッチング率をやや高める機能を行う。したがって，上記Ｎａ２Ｏ，Ｌｉ２ＯまたはＫ２Ｏの中から選択されるいずれか一つまたは２つ以上の酸化物の和が無鉛ガラス組成物全体の重量に対し１０重量％を超過する場合には，ガラス転移温度が急激に低くなる可能性があり，熱膨張係数が増加して隔壁の形態安定性を阻害するおそれがあるので，０〜１０重量％含まれることが好ましい。
【００６７】
ＣｕＯ，ＮｉＯ，Ｃｒ２Ｏ３，Ａｓ２Ｏ３，Ｓｂ２Ｏ３またはＣｏＯは，ガラス添加剤として用いられるもので，無鉛ガラス組成物内の配位数，安定性及び移動度を調節する。本実施形態のＰＤＰ用隔壁ガラス組成物は上記酸化物を１種以上含むことができ，上記酸化物は無鉛ガラス組成物全体の重量に対し０〜１０重量％含まれることが好ましい。上記酸化物の含量が１０重量％を超過する場合には，過度な着色及びガラス安定性の低下をもたらすおそれがある。
【００６８】
ＣａＯは，明るい色を示すガラス修飾剤であって，無鉛ガラス組成物のガラス転移温度（Ｔｇ）をやや高め，熱膨張係数（ＴＥＣ）をやや低めるうえ，エッチング率とゲル化頻度を低める機能を行う。したがって，上記ＣａＯの含量が無鉛ガラス組成物全体の重量に対し１０重量％を超過する場合には，エッチング率が低くなる可能性があるので，０〜１０重量％含まれることが好ましい。
【００６９】
ＭｇＯは，明るい色を示すガラス修飾剤であって，無鉛ガラス組成物のガラス転移温度（Ｔｇ）をやや高め，熱膨張係数（ＴＥＣ）をやや低めるうえ，エッチング率とゲル化頻度を低める機能を行う。特に，無鉛ガラス組成物の高温粘度を上昇させる特性を有する。特に，無鉛ガラス組成物の高温粘度を上昇させる特性を有する。したがって，上記ＭｇＯの含量が無鉛ガラス組成物全体の重量に対し０〜１０重量％含まれることが好ましい。
【００７０】
ＳｒＯは，暗い有色を示すガラス修飾剤であって，無鉛ガラス組成物のガラス転移温度（Ｔｇ），エッチング率をやや高め，熱膨張係数（ＴＥＣ）をやや低めるうえ，誘電率とゲル化頻度を高める機能を行う。上記ＳｒＯの含量は無鉛ガラス組成物全体の重量に対し３０重量％以下含まれることが好ましい。
【００７１】
ＭｏＯ３は，暗い有色を示すガラス修飾剤であって，無鉛ガラス組成物のガラス転移温度（Ｔｇ）を低め，エッチング率とゲル化頻度を高めるうえ，熱膨張係数（ＴＥＣ）をやや低める機能を行う。但し，上記ＭｏＯ３の含量は，無鉛ガラス組成物全体の重量に対し２０重量％以下含まれることが好ましい。
【００７２】
Ａｌ２Ｏ３は，白色を示すガラス安定化剤であって，無鉛ガラス組成物のガラス転移温度（Ｔｇ）と誘電率を高め，熱膨張係数（ＴＥＣ），エッチング率及びゲル化頻度を低める機能を行う。但し，上記Ａｌ２Ｏ３の含量が無鉛ガラス組成物全体の重量に対し１０重量％を超過する場合には，エッチング率が急激に減少するおそれがあるので，０〜１０重量％含まれることが好ましい。
【００７３】
ＴｉＯ２は，白色を示すガラス安定化剤であって，無鉛ガラス組成物のガラス転移温度（Ｔｇ）と誘電率を高め，熱膨張係数（ＴＥＣ），エッチング率及びゲル化頻度を低める機能を果たす。但し，上記ＴｉＯ２の含量が無鉛ガラス組成物全体の重量に対し１０重量％を超過する場合には，エッチング率が減少するおそれがあるので，０〜１０重量％含まれることが好ましい。
【００７４】
したがって，本実施形態のＰＤＰ隔壁用無鉛ガラス組成物は，ＺｎＯ２０〜７０重量％，ＢａＯ１０〜５０重量％，Ｂ２Ｏ３１０〜４０重量％，Ｐ２Ｏ５０〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ２Ｏ及びＫ２Ｏからなる群より選択される少なくとも１種以上の酸化物０〜１０重量％と，Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％と，ＣａＯ０〜１０重量％，ＭｇＯ０〜１０重量％，ＳｒＯ０〜３０重量％，ＭｏＯ３０〜２０重量％，Ａｌ２Ｏ３０〜１０重量％及びＴｉＯ２０〜１０重量％を含むことが好ましい。
【００７５】
また，本実施形態のＰＤＰ隔壁用無鉛ガラス組成物は，ＺｎＯ３０〜４５重量％，ＢａＯ１０〜２５重量％，Ｂ２Ｏ３２０〜３５重量％，Ｐ２Ｏ５５〜２０重量％，ＳｉＯ２０〜２０重量％，Ｂｉ２Ｏ３０〜２０重量％，Ｖ２Ｏ５０〜３０重量％，Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％，ＭｏＯ３０〜２０重量％，Ｓｂ２Ｏ３，ＣｕＯ，Ｃｒ２Ｏ３，Ａｓ２Ｏ３，ＣｏＯ及びＮｉＯからなる群より選択される少なくとも１種以上の０〜１０重量％，Ａｌ２Ｏ３０〜１０重量％及びＴｉＯ２０〜１０重量％を含むことが好ましい。
【００７６】
また，本実施形態のＰＤＰ隔壁用無鉛ガラス組成物は，ａ）ＺｎＯ２０〜７０重量％，ＢａＯ１０〜５０重量％及びＢ２Ｏ３１０〜４０重量％を含み，ｂ）ｉ）Ｐ２Ｏ５０〜２０重量％，ＳｉＯ２０〜２０重量％，Ｂｉ２Ｏ３０〜２０重量％及びＶ２Ｏ５０〜３０重量％からなる群より選択される少なくとも１種以上の第１酸化物，ｉｉ）Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％及びＭｏＯ３０〜２０重量％からなる群より選択される少なくとも１種以上の第２酸化物，及びｉｉｉ）Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％からなる群より選択される少なくとも１種以上の第３酸化物からなる群より選択される少なくとも１種以上の酸化物をさらに含むことが好ましい。
【００７７】
また，本実施形態のＰＤＰ隔壁用無鉛ガラス組成物は，ａ）ＺｎＯ２０〜７０重量％，ＢａＯ１０〜５０重量％，Ｂ２Ｏ３１０〜４０重量％及びＰ２Ｏ５５〜２０重量％を含み，ｂ）ｉ）ＳｉＯ２０〜２０重量％，Ｂｉ２Ｏ３０〜２０重量％及びＶ２Ｏ５０〜３０重量％からなる群より選択される少なくとも１種以上の第１酸化物，ｉｉ）Ｎａ２Ｏ，Ｌｉ２Ｏ及びＫ２Ｏからなる群より選択される少なくとも１種以上の酸化物０〜１０重量％，ＣａＯ０〜１０重量％，ＭｇＯ０〜１０重量％，ＳｒＯ０〜３０重量％及びＭｏＯ３０〜２０重量％からなる群より選択される少なくとも１種以上の第２酸化物，及びｉｉｉ）Ｓｂ２Ｏ３，ＣｕＯ，Ｃｒ２Ｏ３，Ａｓ２Ｏ３，ＣｏＯ及びＮｉＯからなる群より選択される少なくとも１種以上の酸化物０〜１０重量％，Ａｌ２Ｏ３０〜１０重量％及びＴｉＯ２０〜１０重量％からなる群より選択される少なくとも１種以上の第３酸化物からなる群より選択される少なくとも１種以上の酸化物をさらに含むことが好ましい。
【００７８】
また，本実施形態のＰＤＰ隔壁用無鉛ガラス組成物は，ＺｎＯ３０〜４５重量％，ＢａＯ１０〜２５重量％，Ｂ２Ｏ３２０〜３５重量％及びＰ２Ｏ５５〜２０重量％，Ｎａ ２Ｏ０〜２重量％，Ｌｉ２Ｏ０〜２重量％及びＴｉＯ２０〜２重量％を含むことが好ましい。但し，この中でも，上記Ｎａ２Ｏ，Ｌｉ２Ｏ及びＴｉＯ２が全て０の場合は除外されることがさらに好ましい。
【００７９】
本実施形態のＰＤＰ隔壁用無鉛ガラス組成物は，粉末状であることが好ましく，平均粒径０.１〜１０μｍの粉末状であることがさらに好ましい。上記無鉛ガラス組成物の平均粒径が０.１μｍ未満の場合には，経時変化の少ない安定したスラリー状に分散させることが難しく，１０μｍ超過の場合には，隔壁の形態及び微細構造を制御することが難しい。また，上記無鉛ガラス組成物は３５０〜５９０℃のガラス軟化温度を有することが好ましい。ガラス軟化温度が３５０℃未満の場合には，高温で隔壁の形状を保つことができず，５９０℃超過の場合には，基板ガラスの変形など製造工程上の難しさがある。
【００８０】
また，本実施形態のＰＤＰ隔壁用無鉛ガラス組成物は，５１×１０−７〜９１×１０-７／℃の熱膨張係数を有することが好ましい。熱膨張係数がこの範囲から外れる場合には，熱膨張係数の差異による基板ガラスの変形及び隔壁の形態安定性が低下する。また，上記無鉛ガラス組成物は６〜１２の誘電定数値を有する。
【００８１】
上記無鉛ガラス組成物は溶融，乾式冷却，乾式粉砕及び解砕する方法で製造されることが好ましく，上記方法によって製造される無鉛ガラス組成物は緻密度及び色相に優れる。
【００８２】
上記ＰＤＰ隔壁用無鉛ガラス組成物は，バインダー及び有機溶媒と共に混合してＰＤＰ隔壁製造用ペーストの状態で使用することができ，必要に応じてフィラー及びその他の添加物を共に混合することができる。
【００８３】
上記ＰＤＰ隔壁用無鉛ガラス組成物は，一般的なガラス粉末の製造工程である混合，溶融，急冷，粉砕，乾燥，濾過及び解砕工程によって製造できる。上記無鉛ガラス組成物の製造方法は，ＺｎＯ，ＢａＯ，Ｂ２Ｏ３，Ｐ２Ｏ５，ＳｉＯ２，Ｂｉ２Ｏ３，Ｖ２Ｏ５，Ｎａ２Ｏ，Ｌｉ２Ｏ，Ｋ２Ｏ，Ｓｂ２Ｏ３，ＣｕＯ，Ｃｒ２Ｏ３，Ａｓ２Ｏ３，ＣｏＯ，ＮｉＯ，ＣａＯ，ＭｇＯ，ＳｒＯ，ＭｏＯ３，Ａｌ２Ｏ３，Ａｌ２Ｏ３及びＴｉＯ２を上記含量で選択して混合する段階と，ｂ）上記混合された原料を溶融させる段階と，及びｃ）上記溶融された混合原料を急冷した後粉砕し，濾過，乾燥及び解砕する段階とを含む。
【００８４】
上記ｂ）段階の溶融温度は，１０００〜１５００℃であることが好ましく，１１５０〜１３５０℃であることがさらに好ましい。また，溶融時間は１０〜６０分を維持し，上記成分が溶融状態で均一に混合できるようにすることが好ましい。溶融温度が１０００℃未満の場合には，溶融粘度が高くて各成分が均一に混合されず，１５００℃超過の場合には，一部成分の揮発による組成の変化が発生する場合がある。
【００８５】
上記ｂ）段階で溶融された無鉛ガラス組成物は，急冷過程後によって粉砕される。この際，上記急冷過程は乾式または湿式で行うことができ，湿式急冷過程には水を使用することが好ましい。
【００８６】
上記急冷過程後の粉砕過程も乾式または湿式で行うことができる。上記湿式粉砕過程には，水または有機溶媒が使用でき，上記有機溶媒の好ましい例としては，エタノール，メタノール，酢酸エチル，トルエンまたはイソプロピルアルコールなどがある。上記水または有機溶媒は単独で或いは２つ以上を混合して使用でき，上記有機溶媒の種類に応じて，無鉛ガラス粉末のゲル化程度と焼成後の色相を調節することができる。
【００８７】
上記無鉛ガラス粉末の緻密度及び色相を改善するためには，急冷及び粉砕工程を乾式で行うことがさらに好ましい。
【００８８】
上記粉砕された無鉛ガラス粉末を濾過，乾燥及び解砕して平均粒径０.１〜１０μｍの粉末状態に製造する。
【００８９】
本実施形態のＰＤＰは，ａ）互いに対向して配置される第１基板及び第２基板，ｂ）第１基板に設置されたアドレス電極とこれを覆う誘電体層，及び第２基板に設置された放電維持電極とこれを覆う誘電体層及び保護膜，ｃ）第１基板と第２基板の間の空間に配置され，多数の放電セルを区画するように第１基板に設置された隔壁，及びｄ）上記隔壁で区画された放電セル内に形成される赤，緑，青の蛍光体層を有する。
【００９０】
図１は，本実施形態のＰＤＰの一例を模式的に示した分解斜視図である。但し，本実施形態のＰＤＰが図１の構造に限定されるのではない。
【００９１】
図１を参照すると，従来のＰＤＰは，第１基板１上に一方向（図面のＹ方向）に沿ってアドレス電極３が形成され，アドレス電極３を覆いながら第１基板１の全面に誘電体層５が形成される。この誘電体層５上において各アドレス電極３の間に隔壁７が形成され，上記隔壁７は必要に応じて開放型または閉鎖型に形成できる。それぞれの隔壁７の間には，赤（Ｒ），緑（Ｇ）及び青（Ｂ）の蛍光体層９が位置する。
【００９２】
そして，第１基板１に対向する第２基板１１の一面には，アドレス電極３と直交する方向（図面のＸ方向）に沿って，１対の透明電極１３ａとバス電極１３ｂからなる放電維持電極１３が形成され，放電維持電極１３を覆いながら第２基板１１全体に透明誘電体層１５と保護膜１７が位置する。これにより，アドレス電極３と放電維持電極１３との交差地点が放電セルを構成し，放電セルは放電ガスで充填されている。
【００９３】
このような構成により，アドレス電極３といずれか一つの放電維持電極１３との間にアドレス電圧Ｖａを印加してアドレス放電を行い，さらに１対の放電維持電極１３の間に維持電圧Ｖｓを印加すると，維持放電時に発生する真空紫外線が該当蛍光体層９を励起させて透明な前面基板１１を介して可視光を放出する。
【００９４】
上記ＰＤＰに含まれる隔壁７は，上記ＰＤＰ隔壁用無鉛ガラス組成物から製造される無鉛ガラス隔壁であることが好ましい。
【００９５】
また，上記ＰＤＰの隔壁は，必要に応じて，フィラーをさらに含むこともできる。上記フィラーの含量が，上記無鉛ガラス隔壁内に含まれる無鉛ガラス組成物１００重量部に対し７０重量部以下であることが好ましく，１０〜５０重量部であることがさらに好ましい。フィラーの含量が７０重量部を超過する場合には，焼成後に隔壁の緻密度が低下する可能性がある。
【００９６】
上記フィラーの好ましい例としては，酸化クロム（ＣｒＯ），酸化マンガン（ＭｎＯ２），酸化銅（ＣｕＯ），酸化マグネシウム（ＭｇＯ），酸化アルミニウム（Ａｌ２Ｏ３），酸化亜鉛（ＺｎＯ），酸化チタニウム（ＴｉＯ２），ムライト（３Ａｌ２Ｏ３・ＳｉＯ２）または菫青石（Ｍｇ２Ａｌ４Ｓｉ５Ｏ１８）の中から選択される１種以上がある。但し，本実施形態に用いられるフィラーは上記例に限定されるのではない。
【００９７】
上記フィラーを含まない本実施形態のＰＤＰ無鉛ガラス隔壁は６〜１２の誘電定数値を有し，上記フィラーを含む本実施形態のＰＤＰ無鉛ガラス隔壁は６〜１３の誘電定数値を有する。
【００９８】
本実施形態のＰＤＰに含まれる上記無鉛ガラス隔壁は３５０〜５９０℃のガラス軟化温度を有し，５１×１０−７〜９１×１０−７／℃の熱膨張係数を有する。
【００９９】
上記ＰＤＰの製造方法は，ａ）ｉ）上記隔壁用無鉛ガラス組成物，ｉｉ）バインダー及びｉｉｉ）有機溶媒を混合して製造されるＰＤＰ隔壁用無鉛ガラス組成物ペーストを塗布し，焼成して隔壁層を形成する段階と，ｂ）上記隔壁層を覆いながら第１基板の全面に感光性フィルムレジストを塗布する段階と，ｃ）上記感光性フィルムレジストの全面に一定のパターンを有するフォトマスクを配置し，露光及び現像して感光性フィルムレジストをパターニングする段階と，ｄ）上記パターニングされた形態に応じて，隔壁以外の部分を除去して隔壁を形成する段階と，及びｅ）上記隔壁が形成された第１基板を背面基板として蛍光体層を塗布し，パネルを組み立て，封着，排気，ガス注入及びエージングする段階とを含む。
【０１００】
上記ＰＤＰの製造方法において，ｅ）段階は通常のＰＤＰの製造方法をそのまま使用することができるので，詳細は記載しない。以下，ａ）〜ｄ）の隔壁形成段階を中心として述べる。
【０１０１】
上記ａ）段階のＰＤＰ隔壁用無鉛ガラス組成物ペーストは，上記無鉛ガラス組成物とバインダー及び有機溶媒を混合して製造する。この際，各成分の含量は，通常の方法によって調節できる。但し，無鉛ガラス組成物ペーストに含まれる固形分の濃度は６５〜８５重量％であることが好ましい。固形分の濃度が６５重量％未満であれば，成膜後に微細構造が緻密ではなく，８５重量％超過であれば，安定した分散特性を得ることが難しい。
【０１０２】
上記バインダーは，隔壁の製造に用いられる通常のバインダーを使用することができ，好ましくは，アクリル系樹脂，エポキシ系樹脂またはエチルセルロース系樹脂の中から選択される１種以上の高分子樹脂を使用することができる。
【０１０３】
上記有機溶媒は，隔壁の製造に用いられる通常の溶媒を使用することができ，好ましくは，ブチルセロソルブ（ＢＣ：ｂｕｔｙｌ  ｃｅｌｌｏｓｏｌｖｅ），ブチルカルビトールアセテート（ＢＣＡ：ｂｕｔｙｌ  ｃａｒｂｉｔｏｌ  ａｃｅｔａｔｅ），テルピネオール（ＴＰ：ｔｅｒｐｉｎｅｏｌ）またはテキサノール（ｔｅｘａｎｏｌ）の中から選択される１種以上の有機溶媒を使用することができる。
【０１０４】
また，必要に応じて，上記ａ）段階のＰＤＰ隔壁用無鉛ガラス組成物のペーストにフィラーをさらに混合することができる。この際，上記フィラーは，無鉛ガラス組成物１００重量部に対し７０重量部以下混合することが好ましく，１０〜５０重量部混合することがさらに好ましい。
【０１０５】
上記フィラーの好適な例としては，酸化クロム（ＣｒＯ），酸化マンガン（ＭｎＯ２），酸化銅（ＣｕＯ），酸化マグネシウム（ＭｇＯ），酸化アルミニウム（Ａｌ２Ｏ３），酸化亜鉛（ＺｎＯ），酸化チタニウム（ＴｉＯ ２），ムライト（３Ａｌ２Ｏ３・ＳｉＯ２）または菫青石（Ｍｇ２Ａｌ４Ｓｉ５Ｏ１８）の中から選択される１種以上を使用することができる。
【０１０６】
上記隔壁用無鉛ガラス組成物のペーストが準備されると，アドレス電極と誘電体層が形成された第１基板に上記無鉛ガラス組成物ペーストを塗布し，焼成して隔壁層を形成する。上記隔壁層は，本実施形態のＰＤＰ隔壁用無鉛ガラス組成物を含む一つの層で形成することができ，必要に応じて，異なる組成を有する隔壁層をさらに含む２つ以上の層で形成することもできる。
【０１０７】
上記隔壁層が形成されると，上記ｂ）段階のように隔壁層の全面に感光性レジストを塗布する。この際，上記ｂ）段階の感光性レジストは，ドライフィルム感光性レジストを用いてコートし，或いは液状の感光性レジストを用いてコートすることができる。
【０１０８】
上記感光性レジストがコートされた後，上記ｃ）段階のように感光性レジストの全面に，一定のパターンを有するフォトマスクを配置し，露光及び現像して感光性フィルムレジストをパターニングする。この際，パターニングされる形態は，特定の形態に制限されず，最終的に形成される隔壁の形状に応じてストライプ型，閉鎖型またはワッフル型などにすることができる。
【０１０９】
上記パターニング後，ケミカルエッチング法またはサンドブラスト法で隔壁以外の部分を除去し，残っている感光性フィルムレジストを除去して隔壁を形成させ，好ましくはケミカルエッチング法を用いて隔壁を形成させる。
【０１１０】
上記ケミカルエッチング法は，塩酸，硝酸，硫酸またはフッ酸などの酸（ａｃｉｄ）を用いる通常のエッチング法に従い，好ましくは上記酸成分の中から選択される１種以上の酸を０〜１０重量％の濃度で含む酸性水溶液を用いてエッチングする。
【０１１１】
上記ケミカルエッチング法において，本実施形態の無鉛ガラス隔壁層に対するエッチング率は，５〜３０μｍ／ｍｉｎであり，好ましくは１０〜２０μｍ／ｍｉｎである。
【０１１２】
上記段階を経て隔壁が形成された第１基板に蛍光体層を塗布し，パネルを組み立て，封着，排気，ガス注入及びエージングしてＰＤＰを製造する。
【０１１３】
以下，本実施形態の好適な実施例を説明する。但し，下記の実施例は本実施形態の好適な一実施例に過ぎないもので，本実施形態はこれらの実施例に限定されるものではない。
【０１１４】
（実施例１）
（ＰＤＰ隔壁用無鉛ガラス組成物の製造）
ボールミルを用いてＢａＯ２０重量％，ＺｎＯ３０重量％，Ｂ２Ｏ３３０重量％，Ｐ２Ｏ５１５重量％及びＫ２Ｏ５重量％を混合し，上記混合物を溶鉱炉で１２００℃の温度で溶融させた。ツインロールを用いて，上記溶融された混合物を乾式急冷させた後，ディスクミルで粗粉砕し，さらに乾式粉砕機で微粉砕した。上記乾燥した混合物を解砕してＰＤＰ隔壁用無鉛ガラス組成物を製造した。
【０１１５】
（実施例２）
（ＰＤＰ隔壁用無鉛ガラス組成物の製造）
ＢａＯ３０重量％，ＺｎＯ２０重量％，Ｂ２Ｏ３３０重量％，Ｐ２Ｏ５１５重量％及びＫ２Ｏ５重量％を混合したことを除いては，実施例１と同一の方法でＰＤＰ隔壁用無鉛ガラス組成物を製造した。
【０１１６】
（実施例３）
（ＰＤＰ隔壁用無鉛ガラス組成物の製造）
ＢａＯ５０重量％，ＺｎＯ２０重量％，Ｂ２Ｏ３１０重量％，Ｐ２Ｏ５５重量％，ＳｉＯ２１０重量％及びＮａ２Ｏ５重量％を混合したことを除いては，実施例１と同一の方法でＰＤＰ隔壁用無鉛ガラス組成物を製造した。
【０１１７】
（実施例４）
（ＰＤＰ隔壁用無鉛ガラス組成物の製造）
ＢａＯ１０重量％，ＺｎＯ２０重量％，Ｂ２Ｏ３３５重量％，Ｐ２Ｏ５２０重量％，ＳｉＯ２５重量％，Ｌｉ２Ｏ５重量％及びＣａＯ５重量％を混合したことを除いては，実施例１と同一の方法でＰＤＰ隔壁用無鉛ガラス組成物を製造した。
【０１１８】
（実施例５）
（ＰＤＰ隔壁用無鉛ガラス組成物の製造）
ＢａＯ２５重量％，ＺｎＯ２０重量％，Ｂ２Ｏ３４０重量％，Ｐ２Ｏ５５重量％，Ｖ２Ｏ５５重量％及びＭｇＯ５重量％混合したことを除いては，実施例１と同一の方法でＰＤＰ隔壁用無鉛ガラス組成物を製造した。
【０１１９】
（実施例６）
（ＰＤＰ隔壁用無鉛ガラス組成物の製造）
ＢａＯ１０重量％，ＺｎＯ７０重量％，Ｂ２Ｏ３１０重量％，Ｋ２Ｏ５重量％及びＳｒＯ５重量％を混合したことを除いては，実施例１と同一の方法でＰＤＰ隔壁用無鉛ガラス組成物を製造した。
【０１２０】
（実施例７）
（ＰＤＰ隔壁用無鉛ガラス組成物の製造）
ＢａＯ１０重量％，ＺｎＯ４５重量％，Ｂ２Ｏ３１０重量％，Ｂｉ２Ｏ３５重量％，ＳｉＯ２２０重量％，Ｌｉ２Ｏ５重量％及びＴｉＯ２５重量％を混合したことを除いては，実施例１と同一の方法でＰＤＰ隔壁用無鉛ガラス組成物を製造した。
【０１２１】
（実施例８）
（ＰＤＰ隔壁用無鉛ガラス組成物の製造）
ＢａＯ１５重量％，ＺｎＯ３０重量％，Ｂ２Ｏ３１０重量％，Ｂｉ２Ｏ３２０重量％，Ｐ２Ｏ５１５重量％，Ｋ２Ｏ５重量％及びＭｏＯ３５重量％を混合したことを除いては，実施例１と同一の方法でＰＤＰ隔壁用無鉛ガラス組成物を製造した。
【０１２２】
（実施例９）
（ＰＤＰ隔壁用無鉛ガラス組成物の製造）
ＢａＯ１５重量％，ＺｎＯ３５重量％，Ｂ２Ｏ３３０重量％，Ｐ２Ｏ５１０重量％，ＮａＯ５重量％及びＡｌ２Ｏ３５重量％を混合したことを除いては，実施例１と同一の方法でＰＤＰ隔壁用無鉛ガラス組成物を製造した。
【０１２３】
（実施例１０）
（ＰＤＰ隔壁用無鉛ガラス組成物の製造）
ＢａＯ１０重量％，ＺｎＯ２０重量％，Ｂ２Ｏ３１０重量％，Ｐ２Ｏ５１０重量％，Ｋ２Ｏ５重量％，Ｖ２Ｏ５３０重量％，ＣａＯ５重量％，Ａｌ２Ｏ３５重量％及びＴｉＯ２５重量％を混合したことを除いては，実施例１と同一の方法でＰＤＰ隔壁用無鉛ガラス組成物を製造した。
【０１２４】
（実施例１１）
（ＰＤＰ隔壁用無鉛ガラス組成物の製造）
ＢａＯ２０重量％，ＺｎＯ３５重量％，Ｂ２Ｏ３２５重量％，Ｐ２Ｏ５１５重量％，Ｎａ２Ｏ２重量％，Ｌｉ２Ｏ２重量５及びＴｉＯ２１重量％を混合したことを除いては，実施例１と同一の方法でＰＤＰ隔壁用無鉛ガラス組成物を製造した。
【０１２５】
（実施例１２）
（ＰＤＰの製造）
実施例１によって製造された無鉛ガラス組成物７０重量部，エチルセルロース３重量部，ブチルカルビトールアセテート（ＢＣＡ）３重量部及びフィラーのＴｉＯ２３重量部，Ａｌ２Ｏ３５重量部，ＺｎＯ１０重量部を添加して３ロールミルした後，脱泡して無鉛ガラス組成物ペーストを製造した。
【０１２６】
（実施例１３）
アドレス電極と誘電体層が形成された第１基板に上記無鉛ガラス組成物ペーストを３００〜４００μｍの厚さにコートした後，乾燥させた。
【０１２７】
上記乾燥した無鉛ガラス組成物ペーストを５６０℃の温度で焼成して隔壁層を形成させた後，ドライフィルムレジストを塗布し，露光，現像してパターンを形成させた。
【０１２８】
上記ドライフィルムレジストのパターンが形成された隔壁層に対して塩酸５重量％の溶液でエッチングを行った後，洗浄して隔壁を形成させた。上記エッチング過程で測定したエッチング率は１０〜２０μｍ／ｍｉｎであった。
【０１２９】
ブチルカルビトールアセテートとテルピネオールの重量比３：７の混合溶媒１００重量部に対してバインダーのエチルセルロース６重量部を混合してバインダー溶液を製造し，赤色蛍光体の（Ｙ，Ｇｄ）ＢＯ３：Ｅｕ，青色蛍光体のＢａＭｇＡｌ１０Ｏ１７：Ｅｕ及び緑色蛍光体のＺｎＳｉＯ４：Ｍｎをそれぞれ上記バインダー溶液６０重量部に対して４０重量部混合した後，上記隔壁で区画された第１基板の放電セル内に赤，緑及び青の蛍光体を塗布し，乾燥及び焼成させて蛍光体層を形成した。
【０１３０】
放電維持電極，誘電体層及び保護膜が形成された第２基板を準備した後，上記第１基板及び第２基板を用いてパネルを組み立て，封着，排気，放電気体注入及びエージングしてＰＤＰを製造した。
【０１３１】
（比較例１）
（ＰＤＰ隔壁用無鉛ガラス組成物）
酸化鉛（ＰｂＯ）を含む市販の母ガラス材料（パウダーセラミック：ＤＧＣ−５６２Ｓ，韓国の大洲電子材料株式会社のパウダー）を使用した。
【０１３２】
（比較例２）
（ＰＤＰの製造）
比較例１の市販の母ガラス材料を使用し，第１基板に隔壁を形成したことを除いては，実施例１２と同一の方法でＰＤＰを製造した。
【０１３３】
但し，上記母ガラス材料は，ガラス軟化温度４９０〜５００℃，熱膨張係数７５〜８５×１０−７／℃，平均粒径２〜３μｍのものを使用し，隔壁製造の際に塩酸５重量％の溶液でエッチングした。この際，エッチング率は１μｍ／ｍｉｎ以下であった。
【０１３４】
上記実施例１によって製造された無鉛ガラス組成物と比較例１の市販する母ガラス材料のガラス軟化温度，熱膨張係数及び平均粒径を測定して表１にまとめた。
【０１３５】
上記ガラス軟化温度及び熱膨張係数は熱分析器（Ｄｉｌａｔｏｍｅｔｅｒ，ＤＩＬ４０２Ｃ，Ｎｅｔｚｓｃｈ，Ｇｅｒｍａｎｙ）を用いて測定し，平均粒径は粒度分析器(Ｍａｓｔｅｒｓｉｚｅｒ２０００，Ｍａｌｖｅｒｎ，ＵＫ)を用いて測定した。
【０１３６】
【表１】
2006008496.tif 000003
【０１３７】
表１に示すように，本実施形態の実施例１によって製造されたＰＤＰ隔壁用無鉛ガラス組成物は，環境に有害な酸化鉛を含めないため環境親和的であり，従来の隔壁用母ガラス材料と類似の熱的特性を有する反面，エッチング率に優れることが分かる。
【０１３８】
また，実施例２〜１０によって製造されたＰＤＰ隔壁用無鉛ガラス組成物も，実施例１によって製造されたＰＤＰ隔壁用無鉛ガラス組成物と類似の特性を示した。
【０１３９】
以上，添付図面を参照しながら本実施形態の好適な実施形態について説明したが，本実施形態は係る例に限定されないことは言うまでもない。当業者であれば，特許請求の範囲に記載された範疇内において，各種の変更例または修正例に想到し得ることは明らかであり，それらについても当然に本実施形態の技術的範囲に属するものと了解される。
【産業上の利用可能性】
【０１４０】
本実施形態は，プラズマディスプレイ装置に適用可能であり，特に隔壁を含む装置に適用可能である。
【図面の簡単な説明】
【０１４１】
【図１】本実施形態のプラズマディスプレイパネル（ＰＤＰ）の一例を示す分解斜視図である。
【符号の説明】
【０１４２】
１      第１基板
３      アドレス電極
５      誘電体層
７      隔壁
９      蛍光体層
１１    第２基板
１３ａ  透明電極
１３ｂ  バス電極
１５    透明誘電体層
１７    保護膜
【図１】
2006008496.tif 000004